ХОЛОДОАККУМУЛИРУЮЩИЙ МАТЕРИАЛ
COLD-ACCUMULATING MATERIAL

Изобретение относится к разработке холодоаккумулирующих материалов, применяемых в термостабилизирующих устройствах, например в оптоэлектронике, в термоконтейнерах для транспортировки медицинских, биологических препаратов и пищевых продуктов.
Известен водный раствор NaCl с температурой плавления минус 21°С (Киргинцев А.Н., Трушникова Л.Н., Лаврентьев В.Г. Растворимость неорганических веществ в воде. Справочник. Изд-во «Химия», Л., 1972), который может быть использован в качестве холодоаккумулирующего материала.
Недостатком этого материала является большая величина переохлаждения (более 10°С).
4
4
2
4
4
2
Наиболее близким к предлагаемому изобретению является холодоаккумулирующий материал с температурой плавления минус 21,2°С (а. с.1272688, С09К 5/06, СССР), состоящий из NaCl, CaSO или CaSO·2НО, агар-агар и воды. В этом материале CaSO или CaSO·2НО служит инициатором кристаллизации, а агар-агар - загустителем.
4
4
2
Недостатком указанного материала является то, что CaSO или СаSO·2НО выпадает в осадок вследствие высокой плотности и для равномерного распределения в растворе требуется введение большого количества агар-агара, а для его растворения требуется длительная выдержка при температуре 80-90°С, что усложняет технологию получения материала.
Задача - разработка состава холодоаккумулирующего материала, соответствующего необходимым требованиям.
Техническим результатом изобретения является получение стабильного холодоаккумулирующего материала с простой технологией изготовления, обеспечивающего поддержание температуры минус 21±0,5°С, этот материал сохраняет свои свойства при неограниченном количестве циклов плавления-кристаллизации и времени.
Технический результат достигается тем, что холодоаккумулирующий материал, включающий в себя NaCl и воду, дополнительно содержит KC1 при следующем соотношении компонентов, масс.%:
NaCl
21,0÷23,5
KCl
0,1÷3,0
H<sub>2</sub>O
остальное
Экспериментально установлено, что данный материал плавится и кристаллизуется при температуре минус 21±0,5°С, имеет величину переохлаждения не более 5°С, теплоту плавления 215±10 кДж/кг.
Холодоаккумулирующий материал готовят следующим образом, необходимые количества NaCl (марки ХЧ или ЧДА), KCl (марки ХЧ или ЧДА), дистиллированную воду помещают в посуду и перемешивают до полного растворения солей в воде, в результате чего получается гомогенный раствор. Затем его заливают в соответствующую емкость и герметично закрывают. При этих условиях свойства данного материала не изменяются при многократных циклах плавления и кристаллизации (более 1000) и при длительной эксплуатации и хранении.
Пример 1.
Для приготовления 100 г материала на технических весах (с точностью±0,1 г) взвешивают 21 г NaCl, 3 г KCl, 76 г воды, помещают в емкость, затем перемешивают до полного растворения солей в воде.
Пример 2.
Для приготовления 100 г материала на технических весах взвешивают 22 г NaCl, 1 г KCl, 77 г воды, помещают в емкость, затем перемешивают до полного растворения солей в воде.
Пример 3.
Для приготовления 100 г материала на технических весах взвешивают 23,5 г NaCl, 0,1 г KCl, 76,4 г воды, помещают в емкость, затем перемешивают до полного растворения солей в воде.
Свойства материалов (1, 2, 3) приведены в таблице 1.
Таблица 1.
Составы и свойства материалов
№ п/п
Состав, масс.%
Тпл.,°С
Теплота плавл., кДж/кг
Величина переохл. ∆Т,°С
NaCl
KCl
H<sub>2</sub>O
1
21
3
76
-16 - -21
210
<7
2
22
1
77
-20,5 - -21,5
220
>5
3
23,5
0,1
76,4
-19 - -21
205
<7
Примечания: расхождение температуры плавления материала зависит от количества эвтектики.
Приведенный в таблице 1 образец №2 является относительно оптимальным, имеет большое количество эвтектики, минимальную величину переохлаждения.